ДИАФРАГМА ДЛЯ РЕГУЛИРОВАНИЯ ПОДАЧИ ЖИДКОСТИ И ГАЗА

Диафрагма для регулирования подачи жвдкости и газа.
Полезная модель относится к приборо- и машиностроению и может быть использовано для дозирования жидкости и газа в средствах управления подвижным составом.
Известна диафрагма, изготовленная из резиновой смеси на основе каучуков общего назначении (см. В.А.Лепетов Резиновые технические изделия, М.-Л., Химия, 1965, с. 455-458). Известная диафрагма выполнена резиновой, сдублированной с тканевыми прокладками. При установке в рабочее положение она закрепляется по контуру и подвергается в процессе эксплуатации динамическим нагрузкам на растяжение при изгибе. В такой диафрагме напряжения при изгибе значительно меньше напряжений на растяжение, что обуславливает недостаточную долговечность диафрагмы, кроме того свойства таких диафрагм нестабильны.
Известна и другая диафрагма для регулирования подачи жидкости и газа, выполненная из армированной резиновой смеси на основе каучуков  назначения в виде пластины с местами для ее крепления (см. патент Великобритании N 1346763, кл.О 01 F 15/16, 1974). Известная диафрагма армирована тканью, что приводит к наличию на краях диафрагмы выступающих концов нитей армирующей ткани. Такого рода бахрома снижает долговечность диафрагмы при эксплуатации, кроме того возможен пропуск жидкости или газа, что нарушает герметичность и приводит к снижению давления в рабочей полости.
Техническрш результатом данной полезной модели является повьш1ение долговечности диафрагмы и ее чувствите.11ьности к изменению давления в рабочей полости. Для достижения технического результата в диафрагме для регулирования подачи жидкости и газа, выполненной из армированной резиновой смеси на основе каучуков общего назначения в виде пластины с местами для ее крепления, согласно заявленному в качестве армирующего материала используют отрезки срштетических волокон длиной 5-15 мм в количестве 5-15 массовых частей на 100 массовых частей каучука, введенных равномерными частями в резиновую смесь и подвергнутых смешению с нею в течение 5-15 минут.
G 01 F 15/16, В S9 D 31/00
Ha фиг Л изображена данная диафрагма, на фиг.Е - продольный разрез диафраг ЛЫ,.
Диафрагма 1 для регулирования подачи жидкости и газа выполнена из армированной резиновой смеси и на основе каучуков общего назначения, например, изопренового 1 учука. Диафрагма 1 имеет форму круглой пластины с местами 3 для ее крепления. Места 3 для крепления диафрагмы могут быть выполнены в виде отверстий 4 или буртиьса по периметру диафрагмы. В качестве армирующего материала можно использовать рубленные отрезки синтетического волокна, нал-, ример, алифатических или ароматических полиамидов или текстильного волокна, которые могут быть предварительно пропитанными адгезивом перед введением в резиновую смесь. Предпочтительным является использование капронового волокна типа найлон 6 и найлон 66.
Длина отрезков волокна составляет 5-15 мм. В случае, если отрезки волокна будут длиннее 15 мм, то при их введении в резиновую смесь они скручиваются, что не позволяет достигнуть равномерности физико-механических свойств по всему изделию. Если же отрезки волокна будут короче 5 мм, то они не обеспечат необходимую степень усиления резиновой смеои.
Отрезки рубленного волокна вводят в резиновую смесь равными частями в количестве 5-15 массовых частей на 100 массовых частей каучука. При концентрации волокна свьше 15 массовых частей ухудшаются технологические и эксплуатационные свойства диафрагмы: увеличивается модуль жесткости, растут теплообразования, ухудшается формуемость армированной резиновой смеси. Минимальная концентрация волокна 5 мм ограничена необходимостью получения определенного Э(М5екта усиления, обеспечивающего эксплуатационные свойства диафрагмы.
Отрезки волокон вводят равномерными частями в резиновую смесь и подвергают смешению в течение 8-12 минут.
Пример 1. Диафрагма выполнена из резиновой смеси на основе нитрильного каучука (СКН-18). В качестве армирующего материала использованы отрезьш непропитанного анидного волокна длиной 7 мм в количестве 10 массовых частей на 100 массовьж частей каучука. Отрезки волокна вводились равными частями в резиновую смесь и подвергались смешению на вальцах в течение IS мин.
Диафрагма, изготовленная из полученной таким образом резиноволокнистой смеси, имеет чувствительность +-0,07 % при рабочем
давлении от 1 до 10 атм.
Пршлер 2. Диафрагма выполнена из резиновой смеси на основе комбинации квучуков цисизопренового (СКИ-3) и цисдивинилового (СКД) в соотношении 80 : 20. В качестве армирующего материала использованы отрезки непропитанного капронового волокна типа найлон 6 длиной 10 мм в количестве 7 массовых частей на 100 массовых частей каучука. Отрезки волокна вводились равными частями в резиновую смесь и подвергались смешению на вальцах в течение 10 мин.
Диафрагма, изготовленная из полученной таким образом резиноволокнистой смеси, имеет чувствительность +-0,08 % при рабочем давлении от 1 до 10 атм.
Таким образом, диафрагма, в которой в качестве армирующего материала использованы отрезки волокна определенной длины и в определенном количестве, обеспечивает при эксплуатации по сравнению, например, с резинотканевой диафрагмой бо.пьшую долговечность и чувствительность к изменению давления в рабочей полости механизма в пределах +-0,1 %.
3 .